(57)【特許請求の範囲】
【請求項１】
弁体本体のシール側部分にエラストマーシール材が一体化された半導体製造装置用バルブの弁体であって、
前記弁体本体のシール側表面全体に、金属、金属酸化物、金属チッ化物、金属炭化物およびそれらの複合物からなる群より選ばれる１種以上の金属または金属化合物を含むコーティング膜を有する半導体製造装置用バルブの弁体。
【請求項２】
エラストマーシール材が、フッ素ゴムからなるシール材である請求項１記載の半導体製造装置用バルブの弁体。
【請求項３】
コーティング膜の膜厚が、０．００５〜１μｍである請求項１または２記載の半導体製造装置用バルブの弁体。
【請求項４】
弁体本体のシール側部分にエラストマーシール材を組み込み一体化する工程、およびエラストマーシール材が一体化された前記弁体本体のシール側表面全体を、金属、金属酸化物、金属チッ化物、金属炭化物およびそれらの複合物からなる群より選ばれる１種以上の金属または金属化合物でコーティングする工程を有する半導体製造装置用バルブの弁体の製造方法。
【請求項５】
コーティングする工程が、真空成膜法により行われる請求項４記載の半導体製造装置用バルブの弁体の製造方法。
【請求項６】
真空成膜法が、イオンプレーティング法である請求項５記載の半導体製造装置用バルブの弁体の製造方法。
【発明の詳細な説明】
【技術分野】
【０００１】
本発明は、半導体製造装置の真空度を高く保つことができ、表面が非粘着性であり、かつ優れた耐プラズマ性を兼ね備えた半導体製造装置用バルブの弁体およびその製造方法に関する。
【背景技術】
【０００２】
含フッ素エラストマーは、自動車工業、半導体工業、化学工業などの分野において、シール材として一般的に使用されている。しかし、これらのシール材は、各種装置に密接に接触させて使用するため、長期間の使用により、シール材が装着された装置等に固着し、シール材の脱着を困難にしたり、動的な箇所においては、装置の動作に悪影響を及ぼす等の問題がある。このようなシール材の固着を防ぐために、シール材の表面に非粘着性を付与することが要求される。非粘着性を付与する方法としては、固体潤滑剤などのフィラーを添加する方法があるが、成形品のスキン層を取り除かなければ、効果が出ないため用途が限定されることや、エラストマー材料の強度、硬度、シール性といった特性に与える影響も大きい。
【０００３】
また、半導体製造工程においては、絶縁膜や金属配線薄膜形成工程に使用されるＣＶＤ装置中の、種々の連結部分や可動部分に封止のためにシール材が使用されている（例えば、特許文献１〜６参照）。これらのシール材には、シール性、非固着性だけではなく、プロセスの微細化や基板ウェハーの大型化により、高密度（１０12〜１０13／ｃｍ3）のプラズマ処理条件に耐えられること、および極めて精密な加工が要求される半導体を汚染しないことが要求される。
【０００４】
一方、このような要求に対応できるシール材として、ショアＤ硬度が７５以下であり、かつショアＡ硬度が４０〜１００である軟質材料からなる基材の表面全体または一部に、金属、金属酸化物、金属チッ化物、金属炭化物およびそれらの複合物からなる群より選ばれる１種以上の金属または金属化合物からなるコーティング膜を有するシール材が提案されている（例えば、特許文献７参照）。
【０００５】
しかしながら、特許文献７ではシール材が組み込まれた弁体の構成についてまでは記載されていない。
【０００６】
【特許文献１】特開平１０−５０７９１号公報
【特許文献２】特開２０００−１１４１７９公報
【特許文献３】特開２０００−１１４１７９公報
【特許文献４】国際公開第００／００２２２８号パンフレット
【特許文献５】国際公開第９９／００３１３６号パンフレット
【特許文献６】国際公開第９９／００３１３２号パンフレット
【特許文献７】国際公開第０５／０５００６９号パンフレット
【発明の開示】
【発明が解決しようとする課題】
【０００７】
本発明は、半導体製造装置の真空度を高く保つことができ、表面が非粘着性であり、かつ優れた耐プラズマ性を兼ね備えた半導体製造装置用バルブの弁体およびその製造方法を提供する。
【課題を解決するための手段】
【０００８】
すなわち本発明は、弁体本体のシール側部分にエラストマーシール材が一体化された半導体製造装置用バルブの弁体であって、前記弁体本体のシール側部分に、金属、金属酸化物、金属チッ化物、金属炭化物およびそれらの複合物からなる群より選ばれる１種以上の金属または金属化合物を含むコーティング膜を有する半導体製造装置用バルブの弁体に関する。
【０００９】
エラストマーシール材が、フッ素ゴムからなるシール材であることが好ましい。
【００１０】
コーティング膜の膜厚が、０．００５〜１μｍであることが好ましい。
【００１１】
下記条件でＯ2、ＣＦ4、ＮＦ3のそれぞれのプラズマを照射した時の重量減少が、全て１０ｍｇ以下であることが好ましい。
記
照射条件：
Ｏ2、ＣＦ4プラズマ  ガス流量・・・・・・・・１６ＳＣＣＭ
圧力・・・・・・・・２０ｍＴｏｒｒ
出力・・・・・・・・８００Ｗ
照射時間・・・・・・３０分
温度・・・・・・・・１５０℃
ＮＦ3プラズマ        ＮＦ3／Ａｒ・・・・・・１ＳＬＭ／１ＳＬＭ
圧力・・・・・・・・３Ｔｏｒｒ
照射時間・・・・・・２時間
温度・・・・・・・・１５０℃
【００１２】
また、本発明は、弁体本体のシール側部分にエラストマーシール材を組み込み一体化する工程、およびエラストマーシール材が一体化された前記弁体本体のシール側部分を、金属、金属酸化物、金属チッ化物、金属炭化物およびそれらの複合物からなる群より選ばれる１種以上の金属または金属化合物でコーティングする工程を有する半導体製造装置用バルブの弁体の製造方法に関する。
【００１３】
コーティングする工程が、真空成膜法により行われることが好ましい。
【００１４】
真空成膜法が、イオンプレーティング法であることが好ましい。
【発明の効果】
【００１５】
本発明の弁体は、弁体本体のシール側部分にエラストマーシール材が一体化された半導体製造装置用バルブの弁体のシール側部分に、金属、金属酸化物、金属チッ化物、金属炭化物およびそれらの複合物からなる群より選ばれる１種以上の金属または金属化合物を含むコーティング膜を有することにより、半導体製造装置の真空度を高く保つことができ、また、表面が非粘着性であり、かつ優れた耐プラズマ性を兼ね備えた半導体製造装置用バルブの弁体を提供することができる。
【発明を実施するための最良の形態】
【００１６】
本発明は、弁体本体のシール側部分にエラストマーシール材が一体化された半導体製造装置用バルブの弁体であって、前記弁体本体のシール側部分に、金属、金属酸化物、金属チッ化物、金属炭化物およびそれらの複合物からなる群より選ばれる１種以上の金属または金属化合物を含むコーティング膜を有する半導体製造装置用バルブの弁体に関する。
【００１７】
本発明で使用されるエラストマーシール材は、通常、半導体製造装置のシール材として用いられるものであればよく、特に限定されるものではない。
【００１８】
エラストマーとしては、フルオロシリコーンゴム、シリコーンゴム、ＮＢＲ、ＥＰＤＭ、フッ素ゴムなどがあげられるが、これらの中でも、耐薬品性、耐プラズマ性、耐気体透過性、アウトガス性の点から、フッ素ゴムが好ましい。
【００１９】
フッ素ゴムとしては、従来から半導体製造装置のシール材に用いられているものであれば、とくに制限はなく、例えば、フッ素ゴム（ａ）、熱可塑性フッ素ゴム（ｂ）、およびこれらのフッ素ゴムからなるゴム組成物などがあげられる。
【００２０】
フッ素ゴム（ａ）としては、非パーフルオロフッ素ゴム（ａ−１）およびパーフルオロフッ素ゴム（ａ−２）があげられる。
【００２１】
非パーフルオロフッ素ゴム（ａ−１）としては、ビニリデンフルオライド（ＶｄＦ）系フッ素ゴム、テトラフルオロエチレン（ＴＦＥ）／プロピレン系フッ素ゴム、テトラフルオロエチレン（ＴＦＥ）／プロピレン／ビニリデンフルオライド（ＶｄＦ）系フッ素ゴム、エチレン／ヘキサフルオロプロピレン（ＨＦＰ）系フッ素ゴム、エチレン／ヘキサフルオロプロピレン（ＨＦＰ）／ビニリデンフルオライド（ＶｄＦ）系フッ素ゴム、エチレン／ヘキサフルオロプロピレン（ＨＦＰ）／テトラフルオロエチレン（ＴＦＥ）系フッ素ゴム、フルオロシリコーン系フッ素ゴム、またはフルオロホスファゼン系フッ素ゴムなどがあげられ、これらをそれぞれ単独で、または本発明の効果を損なわない範囲で任意に組合わせて用いることができる。
【００２２】
ビニリデンフルオライド系フッ素ゴムとは、ビニリデンフルオライド４５〜８５モル％と、ビニリデンフルオライドと共重合可能な少なくとも１種の他の単量体５５〜１５モル％とからなる含フッ素エラストマー性共重合体をいう。好ましくは、ビニリデンフルオライド５０〜８０モル％と、ビニリデンフルオライドと共重合可能な少なくとも１種の他の単量体５０〜２０モル％とからなる含フッ素共重合体をいう。
【００２３】
ビニリデンフルオライドと共重合可能な少なくとも１種の他の単量体としては、たとえばテトラフルオロエチレン（ＴＦＥ）、クロロトリフルオロエチレン（ＣＴＦＥ）、トリフルオロエチレン、ヘキサフルオロプロピレン（ＨＦＰ）、トリフルオロプロピレン、テトラフルオロプロピレン、ペンタフルオロプロピレン、トリフルオロブテン、テトラフルオロイソブテン、パーフルオロ（アルキルビニルエーテル）（ＰＡＶＥ）、フッ化ビニルなどの含フッ素単量体、エチレン、プロピレン、アルキルビニルエーテルなどの非フッ素単量体があげられる。これらをそれぞれ単独で、または、任意に組み合わせて用いることができる。これらのなかでも、テトラフルオロエチレン、ヘキサフルオロプロピレン、パーフルオロ（アルキルビニルエーテル）が好ましい。
【００２４】
具体的なゴムとしては、ＶｄＦ−ＨＦＰ系ゴム、ＶｄＦ−ＨＦＰ−ＴＦＥ系ゴム、ＶｄＦ−ＣＴＦＥ系ゴム、ＶｄＦ−ＣＴＦＥ−ＴＦＥ系ゴムなどがある。
【００２５】
テトラフルオロエチレン／プロピレン系フッ素ゴムとは、テトラフルオロエチレン４５〜７０モル％、プロピレン５５〜３０モル％からなり、さらにテトラフルオロエチレンとプロピレンの合計量に対して、架橋部位を与える単量体０〜５モル％含有する含フッ素共重合体をいう。
【００２６】
架橋部位を与える単量体としては、たとえば特公平５−６３４８２号公報、特開平７−３１６２３４号公報に記載されているようなパーフルオロ（６，６−ジヒドロ−６−ヨード−３−オキサ−１−ヘキセン）やパーフルオロ（５−ヨード−３−オキサ−１−ペンテン）などのヨウ素含有単量体、特開平４−５０５３４１号公報に記載されている臭素含有単量体、特開平４−５０５３４５号公報、特開平５−５０００７０号公報に記載されているようなシアノ基含有単量体、カルボキシル基含有単量体、アルコキシカルボニル基含有単量体などがあげられる。
【００２７】
パーフルオロフッ素ゴム（ａ−２）としては、テトラフルオロエチレン／パーフルオロ（アルキルビニルエーテル）／架橋部位を与える単量体からなるものなどがあげられる。テトラフルオロエチレン／パーフルオロ（アルキルビニルエーテル）の組成は、５０〜９０／１０〜５０モル％であることが好ましく、より好ましくは５０〜８０／２０〜５０モル％であり、さらに好ましくは５５〜７０／３０〜４５モル％である。また、架橋部位を与える単量体は、テトラフルオロエチレンとパーフルオロ（アルキルビニルエーテル）の合計量に対して、０〜５モル％であることが好ましく、０〜２モル％であることがより好ましい。
【００２８】
この場合のパーフルオロ（アルキルビニルエーテル）としては、たとえばパーフルオロ（メチルビニルエーテル）、パーフルオロ（プロピルビニルエーテル）などがあげられ、これらをそれぞれ単独で、または任意に組合せて用いることができる。
【００２９】
架橋部位を与える単量体としては、たとえば、一般式（１）：
ＣＸ12＝ＣＸ1−Ｒf1ＣＨＲ1Ｘ2                                    （１）
（式中、Ｘ1は、水素原子、フッ素原子または−ＣＨ3、Ｒ1fは、フルオロアルキレン基、パーフルオロアルキレン基、フルオロポリオキシアルキレン基またはパーフルオロポリオキシアルキレン基、Ｒ1は、水素原子または−ＣＨ3、Ｘ2は、ヨウ素原子または臭素原子）で表されるヨウ素または臭素含有単量体、一般式（２）：
ＣＦ2＝ＣＦＯ（ＣＦ2ＣＦ（ＣＦ3）Ｏ）m（ＣＦ2）n−Ｘ3            （２）
（式中、ｍは、０〜５の整数、ｎは、１〜３の整数、Ｘ3は、シアノ基、カルボキシル基、アルコキシカルボニル基、臭素原子）で表される単量体などがあげられ、これらをそれぞれ単独で、または任意に組合わせて用いることができる。
【００３０】
このヨウ素原子、シアノ基、カルボキシル基、アルコキシカルボニル基、臭素原子が、架橋点として機能することができる。
【００３１】
かかるパーフルオロフッ素ゴム（ａ−２）の具体例としては、国際公開第９７／２４３８１号パンフレット、特公昭６１−５７３２４号公報、特公平４−８１６０８号公報、特公平５−１３９６１号公報などに記載されているフッ素ゴムなどがあげられる。
【００３２】
以上説明したフッ素ゴム（ａ）は、常法により製造することができるが、得られる重合体は分子量分布が狭く、分子量の制御が容易である点、末端にヨウ素原子を導入することができる点から、フッ素ゴムの製造法として公知のヨウ素移動重合法が好ましい。たとえば、実質的に無酸素下で、ヨウ素化合物、好ましくはジヨウ素化合物の存在下に、前記単量体を加圧下で撹拌しながらラジカル開始剤の存在下、水媒体中での乳化重合、あるいは溶液重合を行なう方法があげられる。使用するヨウ素化合物の代表例としては、たとえば、一般式（３）：
Ｒ2ＩxＢｒy                                  （３）
（式中、ｘおよびｙはそれぞれ０〜２の整数であり、かつ１≦ｘ＋ｙ≦２を満たすものであり、Ｒ2は炭素数１〜１６の飽和もしくは不飽和のフルオロ炭化水素基またはクロロフルオロ炭化水素基、または炭素数１〜３の炭化水素基であり、酸素原子を含んでいてもよい）で示される化合物などをあげることができる。このようなヨウ素化合物を用いて得られるフッ素ゴム（ａ）の末端には、ヨウ素原子または臭素原子が導入される。
【００３３】
一般式（３）で表される化合物としては、たとえば１，３−ジヨードパーフルオロプロパン、１，３−ジヨード−２−クロロパーフルオロプロパン、１，４−ジヨードパーフルオロブタン、１，５−ジヨード−２，４−ジクロロパーフルオロペンタン、１，６−ジヨードパーフルオロヘキサン、１，８−ジヨードパーフルオロオクタン、１，１２−ジヨードパーフルオロドデカン、１，１６−ジヨードパーフルオロヘキサデカン、ジヨードメタン、１，２−ジヨードエタン、１，３−ジヨード−ｎ−プロパン、ＣＦ2Ｂｒ2、ＢｒＣＦ2ＣＦ2Ｂｒ、ＣＦ3ＣＦＢｒＣＦ2Ｂｒ、ＣＦＣｌＢｒ2、ＢｒＣＦ2ＣＦＣｌＢｒ、ＣＦＢｒＣｌＣＦＣｌＢｒ、ＢｒＣＦ2ＣＦ2ＣＦ2Ｂｒ、ＢｒＣＦ2ＣＦＢｒＯＣＦ3、１−ブロモ−２−ヨードパーフルオロエタン、１−ブロモ−３−ヨードパーフルオロプロパン、１−ブロモ−４−ヨードパーフルオロブタン、２−ブロモ−３−ヨードパーフルオロブタン、３−ブロモ−４−ヨードパーフルオロブテン−１、２−ブロモ−４−ヨードパーフルオロブテン−１、ベンゼンのモノヨードモノブロモ置換体、ジヨード置換体、ならびに（２−ヨードエチル）および（２−ブロモエチル）置換体などがあげられ、これらの化合物は、単独で使用してもよく、相互に組み合せて使用することもできる。
【００３４】
これらのなかでも、重合反応性、架橋反応性、入手容易性などの点から、１，４−ジヨードパーフルオロブタン、ジヨードメタンなどが好ましい。
【００３５】
本発明で使用するラジカル重合開始剤は、従来からフッ素ゴムの重合に使用されているものであればよく、たとえば、有機および無機の過酸化物ならびにアゾ化合物がある。典型的な開始剤として過硫酸塩類、過酸化カーボネート類、過酸化エステル類などがあり、好ましい開始剤として過硫酸アンモニウム（ＡＰＳ）があげられる。ＡＰＳは単独で使用してもよく、またサルファイト類、亜硫酸塩類のような還元剤と組み合わせて使用することもできる。
【００３６】
乳化重合に使用される乳化剤としては、広範囲なものが使用可能であるが、重合中におこる乳化剤分子への連鎖移動反応を抑制する観点から、フルオロカーボン鎖、またはフルオロポリエーテル鎖を有するカルボン酸の塩類が望ましい。乳化剤の使用量は、添加された水の約０．０５〜２重量％が好ましく、とくに０．２〜１．５重量％が好ましい。
【００３７】
本発明で使用するモノマー混合ガスは、カルブ（Ｇ．Ｈ．Ｋａｌｂ）ら、アドヴァンシーズ・イン・ケミストリー・シリーズ（Ａｄｖａｎｃｅｓ  ｉｎ  Ｃｈｅｍｉｓｔｒｙ  Ｓｅｒｉｅｓ．），１２９，１３（１９７３）に記載されるように、爆発性を有するので、重合装置には着火源となるスパークなどが発生しないように工夫する必要がある。
【００３８】
重合圧力は、広い範囲で変化させることができる。一般には、０．５〜７ＭＰａの範囲である。重合圧力は、高い程重合速度が大きくなるため、生産性の向上の観点から、０．８ＭＰａ以上であることが好ましい。
【００３９】
前記一般式（３）で表される化合物の添加量としては、フッ素ゴム（ａ）の分子量を調整するために適宜変化させれば良いが、得られるフッ素ゴムの全重量の０．０００１〜１５重量％であればよい。
【００４０】
本発明においては、前述のようなフッ素ゴム（ａ）と熱可塑性フッ素ゴム（ｂ）とからなる組成物を用いることもできる。
【００４１】
本発明で使用される架橋剤としては、採用する架橋系によって適宜選定すればよい。架橋系としてはポリアミン架橋系、ポリオール架橋系、パーオキサイド架橋系、イミダゾール架橋系のいずれも採用できる。また、トリアジン架橋系、オキサゾール架橋系、チアゾール架橋系なども採用できる。
【００４２】
架橋剤としては、ポリオール架橋系では、たとえば、ビスフェノールＡＦ、ヒドロキノン、ビスフェノールＡ、ジアミノビスフェノールＡＦなどのポリヒドロキシ化合物が、パーオキサイド架橋系では、たとえば、α，α′−ビス（ｔ−ブチルパーオキシ）ジイソプロピルベンゼン、２，５−ジメチル−２，５−ジ（ｔ−ブチルパーオキシ）ヘキサン、ジクミルパーオキサイドなどの有機過酸化物が、ポリアミン架橋系では、たとえばヘキサメチレンジアミンカーバメート、Ｎ，Ｎ′−ジシンナミリデン−１，６−ヘキサメチレンジアミンなどのポリアミン化合物があげられる。
【００４３】
トリアジン架橋に用いる架橋剤としては、テトラフェニルスズ、トリフェニルスズなどの有機スズ化合物があげられる。
【００４４】
オキサゾール架橋系、イミダゾール架橋系、チアゾール架橋系に使用する架橋剤としては、たとえば一般式（４）：
【００４５】
【化１】
0004821314.tif 000002
（式中、Ｒ3は−ＳＯ2−、−Ｏ−、−ＣＯ−、炭素数１〜６のアルキレン基、炭素数１〜１０のパーフルオロアルキレン基または単結合手であり、Ｒ4およびＲ5は一方が−ＮＨ2であり他方が−ＮＨＲ6、−ＮＨ2、−ＯＨまたは−ＳＨであり、Ｒ6は水素原子、フッ素原子または一価の有機基であり、好ましくはＲ4が−ＮＨ2でありＲ5が−ＮＨＲ6である）で示されるビスジアミノフェニル系架橋剤、ビスアミノフェノール系架橋剤、ビスアミノチオフェノール系架橋剤、一般式（５）：
【００４６】
【化２】
0004821314.tif 000003
で示されるビスアミドラゾン系架橋剤、一般式（６）または（７）：
【００４７】
【化３】
0004821314.tif 000004
（式中、Ｒf2は炭素数１〜１０のパーフルオロアルキレン基）、
【００４８】
【化４】
0004821314.tif 000005
（式中、ｎは１〜１０の整数）
で示されるビスアミドキシム系架橋剤などがあげられる。これらのビスアミノフェノール系架橋剤、ビスアミノチオフェノール系架橋剤またはビスジアミノフェニル系架橋剤などは、シアノ基、カルボキシル基、アルコキシカルボニル基と反応し、オキサゾール環、チアゾール環、イミダゾール環を形成し、架橋物を与える。
【００４９】
とくに好ましい架橋剤としては、複数個の３−アミノ−４−ヒドロキシフェニル基、または３−アミノ−４−メルカプトフェニル基を有する化合物、もしくは一般式（８）：
【００５０】
【化５】
0004821314.tif 000006
（式中、Ｒ3、Ｒ4、Ｒ5は前記と同じ）で示される化合物があげられ、具体的には、たとえば２，２−ビス（３−アミノ−４−ヒドロキシフェニル）ヘキサフルオロプロパン（一般名：ビス（アミノフェノール）ＡＦ）、２，２−ビス（３−アミノ−４−メルカプトフェニル）ヘキサフルオロプロパン、テトラアミノベンゼン、ビス（３，４−ジアミノフェニル）メタン、ビス（３，４−ジアミノフェニル）エーテル、２，２−ビス（３，４−ジアミノフェニル）ヘキサフルオロプロパン、２，２−ビス［３−アミノ−４−（Ｎ−フェニルアミノ）フェニル］ヘキサフルオロプロパン、２，２−ビス−［３−アミノ−４−（Ｎ−メチルアミノ）フェニル］ヘキサフルオロプロパン、２，２−ビス−［３−アミノ−４−（Ｎ−エチルアミノ）フェニル］ヘキサフルオロプロパン、２，２−ビス−［３−アミノ−４−（Ｎ−プロピルアミノ）フェニル］ヘキサフルオロプロパン、２，２−ビス−［３−アミノ−４−（Ｎ−パーフルオロフェニルアミノ）フェニル］ヘキサフルオロプロパン、２，２−ビス−［３−アミノ−４−（Ｎ−ベンジルアミノ）フェニル］ヘキサフルオロプロパンなどである。
【００５１】
架橋剤の添加量は、エラストマー１００重量部に対して、０．０１〜１０重量部であることが好ましく、より好ましくは０．１〜５重量部である。架橋剤が、０．０１重量部未満であると、架橋度が不足するため、含フッ素成形品の性能が損なわれる傾向があり、１０重量部をこえると、架橋密度が高くなりすぎるため架橋時間が長くなる傾向があることに加え、経済的にも好ましくない。
【００５２】
ポリオール架橋系の架橋助剤としては、各種の４級アンモニウム塩、４級ホスホニウム塩、環状アミン、１官能性アミン化合物など、通常エラストマーの架橋に使用される有機塩基が使用できる。具体例としては、たとえば、テトラブチルアンモニウムブロミド、テトラブチルアンモニウムクロリド、ベンジルトリブチルアンモニウムクロリド、ベンジルトリエチルアンモニウムクロリド、テトラブチルアンモニウム硫酸水素塩、テトラブチルアンモニウムヒドロキシドなどの４級アンモニウム塩；ベンジルトリフェニルホスホニウムクロライド、トリブチルアリルホスホニウムクロリド、トリブチル−２−メトキシプロピルホスホニウムクロリド、ベンジルフェニル（ジメチルアミノ）ホスホニウムクロリドなどの４級ホスホニウム塩；ベンジルメチルアミン、ベンジルエタノールアミンなどの一官能性アミン；１，８−ジアザビシクロ［５．４．０］−ウンデク−７−エンなどの環状アミンなどがあげられる。
【００５３】
パーオキサイド架橋系の架橋助剤としては、トリアリルシアヌレート、トリアリルイソシアヌレート（ＴＡＩＣ）、トリス（ジアリルアミン−ｓ−トリアジン）、トリアリルホスファイト、Ｎ，Ｎ−ジアリルアクリルアミド、ヘキサアリルホスホルアミド、Ｎ，Ｎ，Ｎ′，Ｎ′−テトラアリルテトラフタラミド、Ｎ，Ｎ，Ｎ′，Ｎ′−テトラアリルマロンアミド、トリビニルイソシアヌレート、２,４,６−トリビニルメチルトリシロキサン、トリ（５−ノルボルネン−２−メチレン）シアヌレートなどがあげられる。これらの中でも、架橋性、架橋物の物性の点から、トリアリルイソシアヌレート（ＴＡＩＣ）が好ましい。
【００５４】
架橋助剤の添加量は、エラストマー１００重量部に対して、０．０１〜１０重量部であることが好ましく、より好ましくは０．１〜５重量部である。架橋助剤が、０．０１重量部未満であると、架橋時間が実用に耐えないほど長くなる傾向があり、１０重量部をこえると、架橋時間が速くなり過ぎることに加え、成形品の圧縮永久歪も低下する傾向がある。
【００５５】
本発明において架橋条件としては、特に限定されるものではなく、通常のエラストマーの架橋条件下で行なうことができる。たとえば、金型に入れ、加圧下において１２０〜２５０℃で１〜１２０分間保持することによって、プレス架橋を行ない、続いて１２０〜３２０℃の炉中で０〜４８時間保持することによってオーブン架橋を行う方法などをあげることができる。
【００５６】
さらに、強度、硬度、シール性の点から、カーボンブラック、金属酸化物などの無機フィラー、エンジニアリング樹脂粉末などの有機フィラーなどの充填材を添加することが好ましい。具体的には、金属酸化物としては、酸化アルミニウム、酸化マグネシウムなどがあげられ、有機フィラーとしては、ポリイミド、ポリアミドイミド、ポリエーテルイミドなどのイミド構造を有するイミド系フィラー；ポリアリレート、ポリスルホン、ポリエーテルスルホン、ポリフェニレンスルフィド、ポリエーテルエーテルケトン、ポリオキシベンゾエート、有機顔料としても用いられるイソインドリノン系顔料、キナクリドン系顔料、ジケトピロロピロール系顔料、アンスラキノン系顔料などをあげることができるが、これらの中でも、耐熱性、耐プラズマ性の点から、酸化アルミニウム、ポリイミドを添加することが好ましい。
【００５７】
これらの充填材の添加量は、架橋性エラストマー１００重量部に対して、１〜５０重量部であることが好ましく、５〜２０重量部であることがより好ましい。充填材の添加量が、１重量部未満であると、ほとんど充填材としての効果が期待できない傾向があり、５０重量部をこえると、非常に高硬度となり、シール材として適さない傾向にある。
【００５８】
また、加工助剤、顔料、水酸化カルシウムのような金属水酸化物などを本発明の目的を損なわない限り使用してもよい。
【００５９】
本発明の半導体製造装置用バルブの弁体は、弁体本体のシール側部分にエラストマーシール材を組み込み、架橋し、エラストマーシール材が一体化された前記弁体本体のシール側部分を、金属、金属酸化物、金属チッ化物、金属炭化物およびそれらの複合物からなる群より得ばれる１種以上の金属または金属化合物でコーティングすることにより得られるものである。
【００６０】
ここで、一体化とは、弁体本体の所定の位置にエラストマーシール材を組み込み固定されることであり、各種手法により適宜一体化されていればよいが、架橋エラストマーシール材が弁体本体から取り外しできない状態に固定されることが好ましく、例えば、弁体本体の所定の位置に未架橋のエラストマーシール材を取り付けた後、架橋成形することにより一体化すればよい。
【００６１】
リング状のエラストマーシール材を予め金属、金属酸化物、金属チッ化物、金属炭化物およびそれらの複合物からなる群より得ばれる１種以上の金属または金属化合物でコーティングしたものを、弁体に取り付ける方法では、シール材を被着体に装着する作業が困難であり、シール材と被着体との間に隙間や歪みができてしまい、その結果、半導体装置等に用いた場合には、装置内の真空度が低下するという問題がある。この問題は、シール材が劣化した場合に、新しいシール材と取りかえる際にも生じる可能性がある。さらにこの方法では、正常に装着されたにもかかわらず、開閉動作を繰り返すことでシールに捩れが生じやすく、真空度の低下を起こしたり、シールの破損に至る場合がある。
【００６２】
ここで本発明の半導体製造装置用バルブの弁体とは、図１および２に示すような金属製の隔壁（弁体本体１）とエラストマーのシール材３が一体化したものである。ただし、図１および図２は本発明の好ましい実施態様を表すものであり、これらに限定されるものではない。また、弁体本体としては、例えば、図３または４に示すような弁体も用いることができる。本発明の半導体製造装置用バルブに用いられる図１〜４の弁体本体１は、金属からなるものであり、金属としては、アルミニウム、鉄、銅、およびそれらの合金であるジュラルミン、ステンレススチール、真鍮などがあげられる。
【００６３】
また、弁体本体１が溝２を有する場合、溝２の形状は特に限定されるものではないが、例えば、図３（ｂ）に示されるような断面形状が四角形であるものや、また図４（ｂ）に示されるような断面形状が台形であるものを例示することができる。これらの中でも、接着剤等を用いなくてもエラストマーシール材３を弁体本体１に強固に固定できる点から、図４（ｂ）に示されるような断面形状が台形であるものが好ましい。
【００６４】
弁体本体１にエラストマーシール材３を組み込む工程としては、特に限定されるものではなく、例えば、図１に記載されているように、弁体本体１に設けられている溝２に、または図２に記載されているような弁体本体１の側面に未架橋のエラストマーシール材を架橋成形により一体成形するものである。
【００６５】
また、弁体本体１とエラストマーシール材３を一体化する際に、弁体本体１に架橋接着剤を塗布した上で、未架橋のエラストマーシール材を架橋成形することが、弁体本体１とエラストマーシール材３の接着性の点から好ましい。
【００６６】
架橋接着剤としては、シランカップリング剤等の金属有機化合物、フェノール樹脂、エポキシ樹脂等のほか、一般にゴム用として市販されている物が使用できる。
【００６７】
金属としては、アルミニウム、シリコン、チタン、イットリウムなどがあげられ、それぞれの酸化物、窒化物、炭化物があげられる。これらの中でも、材料価格、取り扱い性、耐プラズマ性の点から、アルミニウム、アルミナ（酸化アルミニウム）が好ましい。
【００６８】
金属または金属化合物からなるコーティング膜の厚さは、０．００５〜１μｍであることが好ましく、０．００５〜０．５μｍであることがより好ましい。コーティング膜の厚さが、０．００５μｍ未満であると、非固着性、耐プラズマ性といった特性が充分でない傾向があり、１μｍをこえると、シール材の変形に追従できないため、表面に耐プラズマ性を悪化させるような亀裂を生じる傾向がある。
【００６９】
コーティング処理は、弁体の表面全体に行ってもよく、弁体の表面の一部に行ってもよい。コーティング膜は、弁体に組み込んだエラストマーシール材上に形成されていればよいものであるため、弁体の一部に行う場合は、少なくともエラストマーシール材上にはコーティング処理を行う必要がある。
【００７０】
金属または金属化合物からなるコーティング膜の成膜方法としては、真空成膜法が使用される。真空成膜法としては、イオンプレーティング法、スパッタ法、ＣＶＤ法、蒸着法などがあげられるが、これらの中でも、コーティング膜の密着性の点、低温での加工が可能である点、コーティング用の蒸発材料の入手が容易な点、窒化物・炭化物の加工も可能であるといった点から、イオンプレーティング法が好ましく、その中でも、ホロカソードプラズマガンを使用するイオンプレーティング法がより好ましい。
【００７１】
イオンプレーティング法による成膜条件としては、エラストマーシール材の材料の種類、膜種、および目的の膜厚により適宜設定すればよいが、成膜速度としては、０．１〜５ｎｍ／秒が好ましく、０．３〜２ｎｍ／秒がより好ましい。成膜速度が、０．１ｎｍ／秒未満であると、目的の膜厚を得るのに多大な時間を要する傾向にあり、５ｎｍ／秒をこえると、コーティング面が荒れやすく、膜厚の制御が困難となる傾向にある。
【００７２】
また、コーティングする前に、基材表面をプラズマアッシングなどにより表面処理することが、コーティング層の密着性を高める上で好ましい。
【００７３】
さらに、金属または金属化合物からなるコーティング膜を複数層にすることもできる。例えば、第一層として、アルミニウム、第二層として、金の２層からなるコーティング膜などをあげることができる。このように複数層にすることで、直接、弁体に密着させることが困難であった金属または金属化合物によるコーティングや非常に高価であるコーティング材料の使用量を最小限におさえることができる。
【００７４】
本発明の半導体製造装置用バルブの弁体のエラストマーシール材と金属または金属化合物からなるコーティング膜は、下記条件でのマイクロスクラッチ試験にて測定される臨界破壊荷重が２５ｍＮ以上である密着度で、エラストマーシール材とコーティング膜が密着していることが好ましく、より好ましくは３０ｍＮ以上であり、さらに好ましくは４０ｍＮ以上である。臨界破壊荷重が、２５ｍＮ未満であると、軽い摩擦や基材の変形によってコーティング膜が剥離する傾向がある。
記
試験装置：超薄膜スクラッチ試験機  ＭＯＤＥＬ  ＣＳＲ−０２（（株）レスカ製）
試験条件：
ダイヤモンド圧子針曲率半径・・・・・・５．０μｍ
弾性アーム・・・・・・１４６．６４ｇ／ｍｍ
ステージ角度・・・・・・３．０度
測定速度・・・・・・１０．０μｍ／ｓ
荷重印加速度・・・・・・７５．３１ｍＮ／ｍｍ
励振幅・・・・・・７９μｍ
励振周波数・・・・・・３０Ｈｚ
【００７５】
ここで、マイクロスクラッチ試験とは、基板上に形成された、厚さが１μｍ以下の金属、金属酸化物または金属窒化物の平坦な薄膜の付着性を評価する試験方法であり、膜の剥離を、摩擦係数の変化などから検知し、その時の圧子針にかかる荷重を臨界破壊荷重とする。この数値が大きいほど、密着性が大きいことがわかるものである。
【００７６】
マイクロスクラッチ試験では、エラストマーシール材とコーティング膜の密着性を測定することができ、コーティング膜が１μｍ以下では、ゴム硬度に影響されずに密着性を評価することができる。さらに、微小な領域での測定も可能であるため、測定用のテストピースを作製する必要性がなく、本発明の半導体製造装置用バルブの弁体をそのまま測定に用いることができる。
【００７７】
本発明の半導体製造装置用バルブの弁体は、下記条件下で、Ｏ2、ＣＦ4、ＮＦ3プラズマをそれぞれ照射した時の重量減少が、全て１０ｍｇ以下であることが好ましく、３ｍｇ以下であることがより好ましく、１ｍｇ以下であることがさらに好ましい。重量減少が、１０ｍｇを超えると、コーティング膜によるプラズマの遮蔽効果がほとんど無い傾向がある。
記
照射条件：
Ｏ2、ＣＦ4プラズマ  ガス流量・・・・・・・・１６ＳＣＣＭ
圧力・・・・・・・・２０ｍＴｏｒｒ
出力・・・・・・・・８００Ｗ
照射時間・・・・・・３０分
温度・・・・・・・・１５０℃
ＮＦ3プラズマ        ＮＦ3／Ａｒ・・・・・・１ＳＬＭ／１ＳＬＭ
圧力・・・・・・・・３Ｔｏｒｒ
照射時間・・・・・・２時間
温度・・・・・・・・１５０℃
【００７８】
また、本発明は、弁体本体のシール側部分にエラストマーシール材を組み込み一体化する工程、およびエラストマーシール材が一体化された前記弁体本体のシール側部分を、金属、金属酸化物、金属チッ化物、金属炭化物およびそれらの複合物からなる群より選ばれる１種以上の金属または金属化合物でコーティングする工程を有する半導体製造装置用バルブの弁体の製造方法に関する。
【００７９】
また、本発明の半導体製造装置用バルブの弁体は、半導体製造装置、液晶パネル製造装置、プラズマパネル製造装置、プラズマアドレス液晶パネル、フィールドエミッションディスプレイパネル、太陽電池基板等の半導体関連分野において広く用いることができる。
【実施例】
【００８０】
つぎに本発明を実施例をあげて説明するが、本発明はかかる実施例のみに限定されるものではない。
【００８１】
＜表面粗さ（Ｒａ）＞
表面粗さ計（機種名：表面形状測定顕微鏡ＶＦ−７５００、（株）キーエンス製）を用いて測定する。
【００８２】
＜密着性−１＞
ベンコットＭ５（旭化成工業（株）製）を用いて、得られた弁体のエラストマーシール材上のコーティング面を２０回擦り、表面の剥離の状態を下記基準により評価する。
○：２０回擦り後において剥離がなかった。
△：１０〜２０回の擦りで剥離した。
×：１０回未満の擦りで剥離した。
【００８３】
＜密着性−２＞
得られた弁体を用いて、下記条件にて密着性を測定する。なお、試験方法は、ガラス基板を弁体に置換える以外は、ＪＩＳ  Ｒ−３２５５（ガラスを基板とした薄膜の付着性試験方法）に規定された方法と同様の方法で行なう。
試験装置：超薄膜スクラッチ試験機  ＭＯＤＥＬ  ＣＳＲ−０２（（株）レスカ製）
試験条件：ダイヤモンド圧子針曲率半径・・・・・・５．０μｍ
弾性アーム・・・・・・・１４６．６４ｇ／ｍｍ
ステージ角度・・・・・・３．０度
測定速度・・・・・・・・１０．０μｍ／ｓ
荷重印加速度・・・・・・７５．３１ｍＮ／ｍｍ
励振幅・・・・・・・・・７９μｍ
励振周波数・・・・・・・３０Ｈｚ
【００８４】
＜耐プラズマ性＞
得られた弁体を用いて、以下の条件で耐プラズマ性を測定する。
【００８５】
（Ｏ2、ＣＦ4プラズマ）
使用プラズマ照射装置：ＩＣＰ高密度プラズマ装置（（株）サムコインターナショナル研究所製、ＭＯＤＥＬ  ＲＩＥ−１０１ｉＰＨ）
照射条件：                ガス流量・・・・・・・・１６ＳＣＣＭ
圧力・・・・・・・・２０ｍＴｏｒｒ
出力・・・・・・・・８００Ｗ
照射時間・・・・・・３０分
温度・・・・・・・・１５０℃
【００８６】
（ＮＦ3プラズマ）
使用プラズマ照射装置：アストロンフッ素原子ジェネレーターＡＸ７６５７−２（アステックス（ＡＳＴＥＸ）社製）
照射条件：                ＮＦ3／Ａｒ・・・・・・・１ＳＬＭ／１ＳＬＭ
圧力・・・・・・・・３Ｔｏｒｒ
照射時間・・・・・・２時間
温度・・・・・・・・１５０℃
照射操作：プラズマ照射装置のチャンバー内の雰囲気を安定させるために、チャンバー前処理として５分間かけて実ガス空放電を行なう。ついで被験サンプルを入れたアルミニウム製の容器をＲＦ電極の中心部に配置し、上記の条件下でプラズマを照射する。
重量測定：ザートリウス（Ｓｅｒｔｏｒｉｏｕｓ）・ＧＭＢＨ製の電子分析天秤２００６ＭＰＥ（商品名）を使用し、０．１ｍｇまで測定し０．１ｍｇの桁を四捨五入する。
表面粗度測定：表面粗さ計（機種名：表面形状測定顕微鏡ＶＦ−７５００、（株）キーエンス製）を用いて測定する。
【００８７】
参考例１
（フッ素ゴムコンパウンド（Ａ）の作製）
含フッ素エラストマー（ダイエルパーフロＧＡ−１０５、ダイキン工業（株）製）と、パーヘキサ２５Ｂ（日本油脂（株）製）とトリアリルイソシアヌレート（ＴＡＩＣ）（日本化成（株）製）と酸化アルミニウムとを重量比１００／１／２／１５で、オープンロールにて混練して架橋可能なフッ素系エラストマー組成物（Ａ）を得た。
【００８８】
参考例２
（フッ素ゴムコンパウンド（Ｂ）の作製）
含フッ素エラストマー（ダイエルパーフロＧＡ−１０５、ダイキン工業（株）製）と、パーヘキサ２５Ｂ（日本油脂（株）製）とトリアリルイソシアヌレート（ＴＡＩＣ）（日本化成（株）製）とポリイミド樹脂粉末ＵＩＰ−Ｓ（宇部興産（株）製）とを重量比１００／１／２／１５で、オープンロールにて混練して架橋可能なフッ素系エラストマー組成物（Ｂ）を得た。
【００８９】
比較例１
参考例１で得られた架橋可能なフッ素系エラストマー組成物（Ａ）と、弁体本体（図３）を用いて、１６０℃で、７分間プレスして架橋成形を行なったのち、さらに、１８０℃のエアーオーブン中で４時間かけてオーブン架橋し、フッ素系エラストマーと弁体が一体化した半導体製造装置用バルブの弁体（Ａ）を得た。このときあらかじめ弁体のゴムと接着する溝部分は、サンドペーパー（＃１００）を用いて表面を荒らした後に接着剤としてビニルトリメトキシシラン（ＫＢＭ−１００３、信越化学工業（株）製）を刷毛で塗布し、室温で風乾後、さらに１５０℃で１０分間の焼成を行なった。
【００９０】
比較例２
基材として、参考例２で得られた架橋可能なフッ素系エラストマー組成物（Ｂ）を用いた以外は、比較例１と同様にし、フッ素系エラストマーと弁体が一体化した半導体製造装置用バルブの弁体（Ｂ）を得た。
【００９１】
実施例１
比較例１で得た半導体製造装置用バルブの弁体（Ａ）を１０％水酸化ナトリウム水溶液によるアルカリ超音波洗浄（４５℃）１．５分、一般水道水超音波洗浄１．５分、一般水道水バブリング洗浄１．５分、純水超音波洗浄３分、純水バブリング洗浄１．５分、温純水洗浄  数分の順番で洗浄をした。洗浄後、エラストマーシールの接着された面にイオンプレーティング装置（成膜条件：蒸発材料  Ａｌ、放電電流  ５０Ａ、Ａｒ流量  ４０ＳＣＣＭ、成膜圧力  ０．２５ｍＴｏｒｒ）を用いて、厚さ０．２μｍのアルミニウムのコーティング膜を施し、半導体製造装置用バルブの弁体（Ｃ）を得た。
【００９２】
実施例２
半導体製造装置用バルブの弁体（Ａ）に変えて半導体製造装置用バルブの弁体（Ｂ）を用いた以外は、実施例１と同様にし、半導体製造装置用バルブの弁体（Ｄ）を得た。
【００９３】
【表１】
0004821314.tif 000007
【図面の簡単な説明】
【００９４】
【図１】（ａ）半導体製造装置用バルブの弁体の一態様を示す図である。（ｂ）図１（ａ）の弁体のＡＡ断面図である。
【図２】半導体製造装置用バルブの弁体の一態様を示す図である。
【図３】（ａ）実施例１、２、比較例１、２で用いた弁体本体を示す図である。（ｂ）図３（ａ）の弁体の側面図である。
【図４】（ａ）弁体本体の一態様を示す図である。（ｂ）図４（ａ）の弁体の側面図である。
【符号の説明】
【００９５】
１  弁体本体
２  溝
３  エラストマーシール材
【図１】
0004821314.tif 000008
【図２】
0004821314.tif 000009
【図３】
0004821314.tif 000010
【図４】
0004821314.tif 000011